(57)【特許請求の範囲】
【請求項１】
第一成分として一般式（Ｉ−２）
【化１】
0005505556.tif 000025
（式中、Ｒ１１及びＲ１２は互いに独立して、炭素原子数１〜８のアルキル基、炭素原子数１〜８のアルコキシ基又は炭素原子数２〜８のアルケニル基を表す。）で表される化合物からなる群から選ばれる１種類又は２種類以上の化合物を２〜３０質量％有し、第二成分として一般式（ＩＩ）
【化２】
0005505556.tif 000026
（式中、Ｒ２１及びＲ２２は互いに独立して、炭素原子数１〜８のアルキル基、炭素原子数１〜８のアルコキシ基又は炭素原子数２〜８のアルケニル基を表し、
Ａ２１、Ａ２２及びＡ２３は互いに独立して、
（ａ）  トランス−１,４−シクロへキシレン基
（ｂ）  １，４−フェニレン基
からなる群より選ばれる基を表し、
Ｚ２１、Ｚ２２及びＺ２３は互いに独立して、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−又は単結合を表し、
ａ２１及びａ２２は互いに独立して０又は１を表すが、ａ２２が０のときＡ２２が１，４−フェニレン基かつＺ２２が単結合となることない。）で表される化合物からなる群から選ばれる１種類又は２種類以上の化合物を２０〜５０質量％含有し及び第三成分として一般式（ＩＩＩ）
【化３】
0005505556.tif 000027
（式中、Ｒ３１及びＲ３２は互いに独立して、炭素原子数１〜８のアルキル基、炭素原子数１〜８のアルコキシ基又は炭素原子数２〜８のアルケニル基を表し、
Ａ３１は、
（ａ）  トランス−１,４−シクロへキシレン基
（ｂ）  １，４−フェニレン基
からなる群より選ばれる基を表す。）で表される化合物から選ばれる１種類又は２種類以上の化合物を２質量％以上含有し、第一成分の含有量、第二成分の含有量及び第三成分の含有量の総量は、３０〜７０質量％であり、一般式（ＩＩ）で表される化合物としてＺ２２が−ＣＨ２Ｏ−である化合物を少なくとも１種含有する液晶組成物。
【請求項２】
第四成分として一般式（Ｖ）
【化４】
0005505556.tif 000028
（式中、Ｒ５１及びＲ５２は互いに独立して、炭素原子数１〜８のアルキル基、炭素原子数１〜８のアルコキシ基又は炭素原子数２〜８のアルケニル基を表し、これらの基は互いに独立して、非置換であるか、あるいは置換基として少なくとも１個のハロゲン基を有しており、そしてこれらの基中に存在する１個又は２個以上の−ＣＨ２−はそれぞれ独立して酸素原子が相互に直接結合しないものとして−Ｏ−、−Ｓ−、−ＣＯ−、−ＣＯＯ−、−ＯＣＯ−、−ＯＣＯ−Ｏ−により置き換えられても良く、
Ａ５１、Ａ５２及びＡ５３は互いに独立して、
（ａ）  トランス−１,４−シクロへキシレン基（この基中に存在する１個の−ＣＨ２−又は隣接していない２個以上の−ＣＨ２−は−Ｏ−及び／又は−Ｓ−に置き換えられてもよい）
（ｂ）  １，４−フェニレン基（この基中に存在する１個の−ＣＨ＝又は隣接していない２個以上の−ＣＨ＝基は−Ｎ＝に置き換えられてもよい）
（ｃ）  １，４−シクロヘキセニレン、１，４−ビシクロ（２．２．２）オクチレン、ピペリジン−１，４−ジイル、ナフタレン−２，６−ジイル、デカヒドロナフタレン−２，６−ジイル及び１，２，３，４−テトラヒドロナフタレン−２，６−ジイル
からなる群より選ばれる基を表すが、上記の基（ａ）、基（ｂ）及び基（ｃ）上の水素原子は互いに独立して炭素原子数１〜３のアルキル基、炭素原子数２〜３のアルケニル基、炭素原子数１〜３のアルコキシル、炭素原子数１〜３のアルケニルオキシ基、ＣＮ又はハロゲンで置換されていてもよいが、Ａ５１、Ａ５２及びＡ５３は２，３−ジハロ−１，４−フェニレン基を表すことはなく、
Ｚ５１及びＺ５２は互いに独立して、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝Ｎ−Ｎ＝ＣＨ−、−ＣＨ＝ＣＨ−、−Ｃ≡Ｃ−、−（ＣＨ２）４−、−ＣＨ＝ＣＨ−ＣＨ２ＣＨ２−、−ＣＨ２ＣＨ２−ＣＨ＝ＣＨ−又は単結合を表し、
ａ５１は０、１又は２を表すが、ａ５１が２を表す場合に２個存在するＡ５２は同一であっても異なっていてもよく、a５１が２を表す場合に２個存在するＺ５２は同一であっても異なっていてもよい。）で表される化合物から選ばれる１種類又は２種類以上の化合物を含有する請求項１記載の液晶組成物。
【請求項３】
第二成分として、Ａ２２がトランス−１,４−シクロへキシレン基であり、Ｚ２２が−ＣＨ２Ｏ−又は−ＣＦ２Ｏ−である一般式（ＩＩ）で表される化合物を１種類又は２種類以上含有する請求項１又は２に記載の液晶組成物。
【請求項４】
第二成分として、Ａ２２がトランス−１,４−シクロへキシレン基であり、Ｚ２２が単結合である一般式（ＩＩ）で表される化合物を１種類又は２種類以上含有する請求項１〜３のいずれか一項に記載の液晶組成物。
【請求項５】
第二成分として、Ａ２２がトランス−１,４−シクロへキシレン基であり、Ｚ２２が−ＣＨ２ＣＨ２−である一般式（ＩＩ）で表される化合物を１種類又は２種類以上含有する請求項１〜４のいずれか一項に記載の液晶組成物。
【請求項６】
第四成分として、ａ５１が０であり、Ａ５１及びＡ５３がトランス−１,４−シクロへキシレン基であり、かつＺ５１が単結合である化合物を１種類又は２種類以上含有する請求項２〜５のいずれか一項に記載の液晶組成物。
【請求項７】
ネマティックアイソトロピック転移温度が７０℃〜１２０℃、誘電率異方性が−１．５〜−８．０、複屈折率が０．０８０〜０．２５０である請求項１〜６のいずれか一項に記載の液晶組成物。
【請求項８】
光重合性モノマーを５００〜５０００ｐｐｍ含有した請求項１〜７のいずれか一項に記載の液晶組成物。
【請求項９】
請求項１〜８のいずれかに記載の液晶組成物を用いた液晶表示素子。
【請求項１０】
プレチルト角が８０°ないし９０°であることを特徴とする請求項９記載の液晶表示素子。
【請求項１１】
アクティブマトリクス駆動型であることを特徴とする請求項９又は１０記載の液晶表示素子。
【請求項１２】
パッシブマトリクス駆動型であることを特徴とする請求項９又は１０記載の液晶表示素子。
【発明の詳細な説明】
【技術分野】
【０００１】
本発明は、電気光学的液晶表示材料として有用な誘電率異方性（Δε）が負である液晶組成物、及び該液晶組成物を用いた液晶表示素子に関する。
【背景技術】
【０００２】
負の誘電率異方性（負のΔε）を有する液晶組成物を使用した垂直配向型のＶＡ−ＬＣＤは、漆黒な黒を表現することができるため表示品位に優れ、高コントラストな液晶表示装置として、液晶テレビを中心とした市場に広く浸透している。また、最近では液晶テレビなどに代表されるアクティブマトリックス駆動方式の他、車載や家電用途の表示器として使用されているパッシブマトリックス駆動方式でもＶＡ−ＬＣＤの採用が増えている。液晶テレビ用途では、滑らかな動画表示性能を実現するためにガラス基板間のギャップが狭くなる傾向にあり、液晶材料の複屈折率（Δn）は大きくなる傾向にある。一方、車載用表示器においては、表示容量の大きな高時分割駆動でも良好なコントラストを得るために、負のΔεを有する液晶組成物としては従来にない大きなΔnが求められるとともに、低電圧化にも対応するためΔεの絶対値も大きなものが要求されるようになってきた。【０００３】
ＶＡ−ＬＣＤ用の液晶材料として多くの液晶化合物および液晶組成物が提案されている。ここで、Δｎを増大させるためには、液晶組成物中におけるΔｎの大きな液晶化合物の含有量を上昇させる必要があり、Δεの絶対値を増大させるためには、液晶組成物中におけるΔεの絶対値の大きな液晶化合物の含有量を上昇させる必要がある。しかし、これらの化合物の含有量を上昇させた場合には、粘性（η）が悪化し、応答速度が悪化してしまう。【０００４】
これまでにも、Δεが負の値を示し、かつΔｎの値が大きな液晶組成物が開示されている（例えば、特許文献１〜６参照。）。また、Δεは正の比較的大きな値であり、かつηの低い液晶組成物も開示されている（例えば、特許文献７参照。）
しかしながら、これらの液晶組成物は未だ改良の余地があり、十分な表示品位を備える液晶表示素子を製造するためには、Δεの絶対値とΔｎの大きさが大きく、かつ、ηやネマティック相−等方性液体相転移温度（Ｔｎｉ）（ネマティック相上限温度）等の他の物性値とのバランスの良好な液晶組成物が求められている。
【先行技術文献】
【特許文献】
【０００５】
【特許文献１】特開２０００−０９６０５８号公報
【特許文献２】特開２００１−３５４９６７号公報
【特許文献３】特開平１１−１４０４４７号公報
【特許文献４】特開平１１−２２８９６６号公報
【特許文献５】特開平８−１０４８６９号公報
【特許文献６】特開２００２−０６９４４９号公報
【特許文献７】特開平６−５０１５１７号公報
【発明の概要】
【発明が解決しようとする課題】
【０００６】
本発明の目的は、ΔｎやＴｎｉを悪化させることなく、Δεの絶対値とのηの少なくとも一方が改善された誘電率異方性が負である液晶組成物、及び該液晶組成物を用いた液晶表示素子を提供することである。
【課題を解決するための手段】
【０００７】
本発明者らは、上記課題を解決するため鋭意検討した結果、少なくとも３種類の特定の構造を有する化合物を含有する液晶組成物であれば、上記の課題を解決できることを見出した。【０００８】
すなわち、本発明は、第一成分として一般式（Ｉ）【０００９】
【化１】
0005505556.tif 000002
【００１０】
（式中、Ｒ１１及びＲ１２は互いに独立して、炭素原子数１〜８のアルキル基、炭素原子数１〜８のアルコキシ基又は炭素原子数２〜８のアルケニル基を表し、これらの基は互いに独立して、非置換であるか、あるいは置換基として少なくとも１個のハロゲン基を有しており、そしてこれらの基中に存在する１個又は２個以上の−ＣＨ２−はそれぞれ独立して酸素原子が相互に直接結合しないものとして−Ｏ−、−Ｓ−、−ＣＯ−、−ＣＯＯ−、−ＯＣＯ−、−ＯＣＯ−Ｏ−により置き換えられても良く、
Ａ１１及びＡ１２は互いに独立して、
（ａ）  トランス−１,４−シクロへキシレン基（この基中に存在する１個の−ＣＨ２−又は隣接していない２個以上の−ＣＨ２−は−Ｏ−及び／又は−Ｓ−に置き換えられてもよい）
（ｂ）  １，４−フェニレン基（この基中に存在する１個の−ＣＨ＝又は隣接していない２個以上の−ＣＨ＝基は−Ｎ＝に置き換えられてもよい）
（ｃ）  １，４−シクロヘキセニレン、１，４−ビシクロ（２．２．２）オクチレン、ピペリジン−１，４−ジイル、ナフタレン−２，６−ジイル、デカヒドロナフタレン−２，６−ジイル及び１，２，３，４−テトラヒドロナフタレン−２，６−ジイル
からなる群より選ばれる基を表すが、上記の基（ａ）、基（ｂ）及び基（ｃ）上の水素原子は互いに独立して炭素原子数１〜３のアルキル基、炭素原子数２〜３のアルケニル基、炭素原子数１〜３のアルコキシル、炭素原子数１〜３のアルケニルオキシ基、ＣＮ又はハロゲンで置換されていてもよく、
Ｚ１１及びＺ１２は互いに独立して、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−Ｃ≡Ｃ−、−（ＣＨ２）４−、−ＣＨ＝ＣＨ−ＣＨ２ＣＨ２−、−ＣＨ２ＣＨ２−ＣＨ＝ＣＨ−又は単結合を表し、
a１１及びa１２は互いに独立して０又は１を表す。）で表される化合物から選ばれる１種類又は２種類以上の化合物、第二成分として一般式（ＩＩ）及び（ＩＩＩ）【００１１】
【化２】
0005505556.tif 000003
【００１２】
（式中、Ｒ２１、Ｒ２２、Ｒ３１及びＲ３２は互いに独立して、炭素原子数１〜８のアルキル基、炭素原子数１〜８のアルコキシ基又は炭素原子数２〜８のアルケニル基を表し、これらの基は互いに独立して、非置換であるか、あるいは置換基として少なくとも１個のハロゲン基を有しており、そしてこれらの基中に存在する１個又は２個以上の−ＣＨ２−はそれぞれ独立して酸素原子が相互に直接結合しないものとして−Ｏ−、−Ｓ−、−ＣＯ−、−ＣＯＯ−、−ＯＣＯ−、−ＯＣＯ−Ｏ−により置き換えられても良く、
Ａ２１、Ａ２２、Ａ２３、Ａ３１、Ａ３２及びＡ３３は互いに独立して、
（ａ）  トランス−１,４−シクロへキシレン基（この基中に存在する１個の−ＣＨ２−又は隣接していない２個以上の−ＣＨ２−は−Ｏ−及び／又は−Ｓ−に置き換えられてもよい）
（ｂ）  １，４−フェニレン基（この基中に存在する１個の−ＣＨ＝又は隣接していない２個以上の−ＣＨ＝基は−Ｎ＝に置き換えられてもよい）
（ｃ）  １，４−シクロヘキセニレン、１，４−ビシクロ（２．２．２）オクチレン、ピペリジン−１，４−ジイル、ナフタレン−２，６−ジイル、デカヒドロナフタレン−２，６−ジイル及び１，２，３，４−テトラヒドロナフタレン−２，６−ジイル
からなる群より選ばれる基を表すが、上記の基（ａ）、基（ｂ）及び基（ｃ）上の水素原子は互いに独立して炭素原子数１〜３のアルキル基、炭素原子数２〜３のアルケニル基、炭素原子数１〜３のアルコキシル、炭素原子数１〜３のアルケニルオキシ基、ＣＮ又はハロゲンで置換されていてもよく、
Ｚ２１、Ｚ２２、Ｚ２３、Ｚ３１、Ｚ３２及びＺ３３は互いに独立して、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−Ｃ≡Ｃ−、−（ＣＨ２）４−、−ＣＨ＝ＣＨ−ＣＨ２ＣＨ２−、−ＣＨ２ＣＨ２−ＣＨ＝ＣＨ−又は単結合を表し、
ａ２１、ａ２２、ａ３１及びａ３２は互いに独立して０又は１を表すが、ａ２２が０のときＡ２２が１，４−フェニレン基かつＺ２２が単結合となることない。）で表される化合物からなる群から選ばれる１種類又は２種類以上の化合物及び第三成分として一般式（ＩＶ）【００１３】
【化３】
0005505556.tif 000004
【００１４】
（式中、Ｒ４１及びＲ４２は互いに独立して、炭素原子数１〜８のアルキル基、炭素原子数１〜８のアルコキシ基又は炭素原子数２〜８のアルケニル基を表し、これらの基は互いに独立して、非置換であるか、あるいは置換基として少なくとも１個のハロゲン基を有しており、そしてこれらの基中に存在する１個又は２個以上の−ＣＨ２−はそれぞれ独立して酸素原子が相互に直接結合しないものとして−Ｏ−、−Ｓ−、−ＣＯ−、−ＣＯＯ−、−ＯＣＯ−、−ＯＣＯ−Ｏ−により置き換えられても良く、
Ａ４１は、
（ａ）  トランス−１,４−シクロへキシレン基（この基中に存在する１個の−ＣＨ２−又は隣接していない２個以上の−ＣＨ２−は−Ｏ−及び／又は−Ｓ−に置き換えられてもよい）
（ｂ）  １，４−フェニレン基（この基中に存在する１個の−ＣＨ＝又は隣接していない２個以上の−ＣＨ＝基は−Ｎ＝に置き換えられてもよい）
（ｃ）  １，４−シクロヘキセニレン、１，４−ビシクロ（２．２．２）オクチレン、ピペリジン−１，４−ジイル、ナフタレン−２，６−ジイル、デカヒドロナフタレン−２，６−ジイル及び１，２，３，４−テトラヒドロナフタレン−２，６−ジイル
からなる群より選ばれる基を表すが、上記の基（ａ）、基（ｂ）及び基（ｃ）上の水素原子は互いに独立して炭素原子数１〜３のアルキル基、炭素原子数２〜３のアルケニル基、炭素原子数１〜３のアルコキシル、炭素原子数１〜３のアルケニルオキシ基、ＣＮ又はハロゲンで置換されていてもよく、
Ｚ４１は、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−Ｃ≡Ｃ−、−（ＣＨ２）４−、−ＣＨ＝ＣＨ−ＣＨ２ＣＨ２−、−ＣＨ２ＣＨ２−ＣＨ＝ＣＨ−又は単結合を表し、
ａ４１は、０又は１を表す。）で表される化合物から選ばれる１種類又は２種類以上の化合物を含有する液晶組成物を提供する。【００１５】
さらに本発明は、前記液晶組成物を用いたことを特徴とする液晶表示素子を提供する。
【発明の効果】
【００１６】
本発明の液晶組成物は、誘電率異方性が負であって、ΔｎやＴｎｉが悪化することなく、Δεの絶対値とのηの少なくとも一方が改善されているという特徴を有する。つまり、本発明の液晶組成物は、応答速度と液晶性に優れた液晶相を示す。【００１７】
このため、本発明の液晶組成物を用いることにより、表示品位と応答速度の両方に優れた液晶表示素子を得ることができる。
【発明を実施するための形態】
【００１８】
本発明の誘電率異方性が負である液晶組成物（以下、本発明の液晶組成物）は、第一成分として下記一般式（Ｉ）で表される化合物から選ばれる少なくとも１種類の化合物を含有し、第二成分として下記一般式（ＩＩ）で表される化合物で表される化合物から選ばれる少なくとも１種類の化合物を含有し、かつ、第三成分として一般式（ＩＩＩ）で表される化合物から選ばれる少なくとも１種類の化合物を含有することを特徴とする。一般式（Ｉ）で表される化合物、一般式（ＩＩ）で表される化合物、及び一般式（ＩＩＩ）で表される化合物を組み合わせて液晶組成物に含有させることにより、Δｎの大きさを小さくしたり、Ｔｎｉを低下させることなく、Δεの絶対値又はηの少なくとも一方を改善することができる。よって本発明により、ΔｎとＴｎｉの物性値のバランスを崩すことなく、Δεの絶対値がより大きな液晶組成物、又はηがより小さな液晶組成物を得ることができる。
【００１９】
以下、まず成分ごとに説明する。
＜一般式（Ｉ）で表される化合物＞
本発明の液晶組成物は、下記一般式（Ｉ）で表される化合物から選ばれる少なくとも１種類の化合物を含有する。本発明の液晶組成物は、一般式（Ｉ）で表される化合物を１種類のみ含有していてもよいが、２種類以上を含有していることが好ましい。
【００２０】
【化４】
0005505556.tif 000005
【００２１】
一般式（Ｉ）中、Ｒ１１及びＲ１２は互いに独立して、炭素原子数１〜８のアルキル基、炭素原子数１〜８のアルコキシ基、炭素原子数２〜８のアルケニル基又は炭素原子数２〜８のアルケニルオキシ基を表す。本発明においては、Ｒ１１及びＲ１２は互いに独立して、炭素原子数１〜５のアルキル基、炭素原子数１〜５のアルコキシ基、炭素原子数２〜５のアルケニル基又は炭素原子数２〜５のアルケニルオキシ基が好ましく、互いに独立して炭素原子数１〜５のアルキル基又は炭素原子数１〜５のアルコキシ基がより好ましい。また、Ｒ１１及びＲ１２は、それぞれ分岐鎖状の基であってもよく、直鎖状の基であってもよいが、直鎖状の基であることが好ましい。
【００２２】
一般式（Ｉ）中、ａ１１は０又は１を表す。本発明の液晶組成物においては、応答速度をより速めることを重視する場合には、ａ１１は０が好ましい。一方で、Ｔｎｉをより高めることを重視する場合には、ａ１１は１が好ましい。また、Δｎを大きくすることを重視する場合にも、ａ１１は１が好ましい。
【００２３】
一般式（Ｉ）中、Ａ１１及びＡ１２は互いに独立して、下記の４種の６員環を有する２価の基のいずれかを表す。なお、以下、これらの４種の６員環を有する２価の基をまとめて「２価の環状炭化水素基群Ａ」ということがある。Ａ１１が１,４−フェニレン基である場合、ベンゼン環上に存在する１個又は２個以上の水素原子はハロゲンで置換されていてもよい。Ａ１２が１,４−フェニレン基である場合、ベンゼン環上に存在する１個又は２個以上の水素原子はハロゲンで置換されていてもよい。本発明の液晶組成物においては、Ａ１１及びＡ１２は互いに独立して、１，４−フェニレン基又は１，４−シクロヘキシレン基が好ましく、１，４−フェニレン基は１個又は２個以上のフッ素原子により置換されていてもよい。本発明の液晶組成物においては、粘性をより低下させることを重視する場合には、一般式（Ｉ）中、ａ１１が１であり、かつＡ１１が１，４−シクロヘキシレン基であることがより好ましい。また、屈折率異方性（Δｎ）をより大きくすることを重視する場合には、Ａ１２は１，４−フェニレン基がより好ましい。
【００２４】
【化５】
0005505556.tif 000006
【００２５】
一般式（Ｉ）で表される化合物としては、Ｒ１１及びＲ１２が互いに独立して、炭素原子数１〜８のアルキル基、炭素原子数１〜８のアルコキシ基、炭素原子数２〜８のアルケニル基又は炭素原子数２〜８のアルケニルオキシ基であり、ａ１１が０であり、Ａ１２が無置換の１，４−フェニレン基、１個又は２個以上のフッ素原子が置換されている１，４−フェニレン基又は１，４−シクロヘキシレン基である化合物、Ｒ１１及びＲ１２が互いに独立して、炭素原子数１〜８のアルキル基、炭素原子数１〜８のアルコキシ基、炭素原子数２〜８のアルケニル基又は炭素原子数２〜８のアルケニルオキシ基であり、ａ１１が１であり、Ａ１１及びＡ１２が互いに独立してＡ１２が無置換の１，４−フェニレン基、１個又は２個以上のフッ素原子が置換されている１，４−フェニレン基又は１，４−シクロヘキシレン基である化合物であることが好ましい。中でも、Ｒ１１及びＲ１２が互いに独立して炭素原子数１〜８のアルキル基又は炭素原子数１〜８のアルコキシ基であり、ａ１１が０であり、Ａ１２が無置換の１，４−フェニレン基、１個又は２個以上のフッ素原子が置換されている１，４−フェニレン基又は１，４−シクロヘキシレン基である化合物、Ｒ１１及びＲ１２が互いに独立して炭素原子数１〜８のアルキル基又は炭素原子数１〜８のアルコキシ基であり、ａ１１が１であり、Ａ１１及びＡ１２が互いに独立してＡ１２が無置換の１，４−フェニレン基、１個又は２個以上のフッ素原子が置換されている１，４−フェニレン基又は１，４−シクロヘキシレン基である化合物であることがより好ましい。
【００２６】
一般式（Ｉ）で表される化合物は、より具体的には、下記の一般式（Ｉ−１）〜（Ｉ−３）で表される化合物が好ましい。一般式（Ｉ−１）〜（Ｉ−３）中、Ｒ１１は一般式（Ｉ）におけるＲ１１と同じ意味を表し、Ｒ１２は一般式（Ｉ）におけるＲ１２と同じ意味を表す。本発明の液晶組成物は、第一成分として、一般式（Ｉ−１）〜（Ｉ−３）で表される化合物を少なくとも１種類含有していることが好ましく、一般式（Ｉ−１）〜（Ｉ−３）で表される化合物を１種類又は２種類以上含有していることがより好ましい。
【００２７】
【化６】
0005505556.tif 000007
【００２８】
一般式（Ｉ−１）〜（Ｉ−３）で表される化合物としては、Ｒ１１及びＲ１２が互いに独立して、炭素原子数１〜８のアルキル基又は炭素原子数１〜８のアルコキシ基である化合物が好ましい。中でも、Ｒ１１が炭素原子数１〜８のアルキル基であり、Ｒ１２が炭素原子数１〜８のアルコキシ基である化合物がより好ましい。
【００２９】
本発明の液晶組成物中の第一成分の含有量（すなわち、一般式（Ｉ）で表される１種類又は２種類以上の化合物の総含有量）は、２質量％以上であることが好ましく、２〜５０質量％がより好ましく、２〜４０質量％がさらに好ましく、５〜３０質量％がよりさらに好ましい。
＜一般式（ＩＩ）で表される化合物＞
本発明の液晶組成物は、下記一般式（ＩＩ）で表される化合物から選ばれる少なくとも１種類の化合物を含有する。本発明の液晶組成物は、一般式（ＩＩ）で表される化合物を１種類のみ含有していてもよいが、２種類以上を含有していることが好ましい。
【００３０】
【化７】
0005505556.tif 000008
【００３１】
一般式（ＩＩ）中、Ｒ２１及びＲ２２は互いに独立して、炭素原子数１〜８のアルキル基、炭素原子数１〜８のアルコキシ基、炭素原子数２〜８のアルケニル基又は炭素原子数２〜８のアルケニルオキシ基を表す。本発明においては、Ｒ２１及びＲ２２は互いに独立して、炭素原子数１〜５のアルキル基、炭素原子数１〜５のアルコキシ基、炭素原子数２〜５のアルケニル基又は炭素原子数２〜５のアルケニルオキシ基が好ましく、互いに独立して炭素原子数１〜５のアルキル基又は炭素原子数１〜５のアルコキシ基がより好ましい。また、Ｒ２１及びＲ２２は、それぞれ分岐鎖状の基であってもよく、直鎖状の基であってもよいが、直鎖状の基であることが好ましい。
【００３２】
一般式（ＩＩ）中、Ｚ２１及びＺ２２は互いに独立して、単結合、−ＣＨ２ＣＨ２−、−ＣＨ＝ＣＨ−、−ＣＦ＝ＣＦ−、−ＣＨ２Ｏ−、−ＯＣＨ２−、−ＣＦ２Ｏ−、−ＯＣＦ２−、−ＣＯＯ−又は−ＯＣＯ−を表す。Ｚ２１が複数ある場合には、それらは同一であっても、異なっていてもよい。本発明の液晶組成物においては、Ｚ２１及びＺ２２は互いに独立して、単結合、−ＣＨ２ＣＨ２−、−ＣＨ２Ｏ−、−ＯＣＨ２−、−ＣＦ２Ｏ−、−ＯＣＦ２−、−ＣＯＯ−又は−ＯＣＯ−が好ましく、単結合、−ＣＨ２ＣＨ２−、−ＣＨ２Ｏ−又は−ＯＣＨ２−がより好ましい。
【００３３】
一般式（ＩＩ）中、Ａ２１及びＡ２２は互いに独立して前記２価の環状炭化水素基群Ａ中のいずれかの基を表す。Ａ２１が１,４−フェニレン基である場合、ベンゼン環上に存在する１個又は２個以上の水素原子はハロゲンで置換されていてもよい。Ａ２２が１,４−フェニレン基である場合、ベンゼン環上に存在する１個又は２個以上の水素原子はハロゲンで置換されていてもよい。また、Ａ２１が複数存在する場合には、それらは同一であっても、異なっていてもよい。本発明においては、Ａ２１及びＡ２２は互いに独立して、無置換の１，４−フェニレン基、１個又は２個以上のフッ素原子が置換されている１，４−フェニレン基又は１，４−シクロヘキシレン基が好ましく、無置換の１，４−フェニレン基又は１，４−シクロヘキシレン基がより好ましい。本発明の液晶組成物において、粘性をより低下させることを重視する場合には、一般式（ＩＩ）中、Ａ２１は１，４−シクロヘキシレン基がより好ましい。
【００３４】
一般式（ＩＩ）中、ａ２１は１、２又は３を表し、ａ２２は０又は１を表す。
【００３５】
但し、一般式（ＩＩ）で表される化合物には、下記一般式（ＩＩＩ）で表される化合物は含まれない。すなわち、ａ２２が０であり、ａ２１が２であり、かつＺ２１が単結合の場合、２つあるＡ２１のうち、２，３−ジフルオロ−１，４−フェニレン基に直接結合するＡ２１は、１,４−フェニレン基ではない。
【００３６】
一般式（ＩＩ）で表される化合物としては、Ｒ２１及びＲ２２が互いに独立して、炭素原子数１〜８のアルキル基、炭素原子数１〜８のアルコキシ基、炭素原子数２〜８のアルケニル基又は炭素原子数２〜８のアルケニルオキシ基であり、Ｚ２１及びＺ２２が互いに独立して単結合、−ＣＨ２ＣＨ２−、−ＣＨ２Ｏ−又は−ＯＣＨ２−であり、Ａ２１及びＡ２２が互いに独立して無置換の１，４−フェニレン基又は１，４−シクロヘキシレン基であり、ａ２１が１、２又は３であり、ａ２２が０又は１である化合物が好ましい。
【００３７】
一般式（ＩＩ）で表される化合物は、より具体的には、下記一般式（ＩＩ−１）〜（ＩＩ−１２）で表される化合物が好ましい。一般式（ＩＩ−１）〜（ＩＩ−１２）中、Ｒ２１は一般式（ＩＩ）におけるＲ２１と同じ意味を表し、Ｒ２２は一般式（ＩＩ）におけるＲ２２と同じ意味を表し、Ａ２１は一般式（ＩＩ）におけるＡ２１と同じ意味を表し、Ａ２２は一般式（ＩＩ）におけるＡ２２と同じ意味を表す。本発明の液晶組成物は、第二成分として、一般式（ＩＩ−１）〜（ＩＩ−１２）で表される化合物を少なくとも１種類含有していることが好ましく、一般式（ＩＩ−１）〜（ＩＩ−１２）で表される化合物を１種類又は２種類以上含有していることがより好ましい。
【００３８】
【化８】
0005505556.tif 000009
【００３９】
一般式（ＩＩ−１）〜（ＩＩ−１２）で表される化合物としては、Ａ２１及びＡ２２が互いに独立して、無置換の１，４−フェニレン基、１個又は２個以上のフッ素原子が置換されている１，４−フェニレン基又は１，４−シクロヘキシレン基が好ましく、無置換の１，４−フェニレン基又は１，４−シクロヘキシレン基がより好ましい。
【００４０】
一般式（ＩＩ−１）〜（ＩＩ−１２）で表される化合物としては、Ｒ２１及びＲ２２が互いに独立して、炭素原子数１〜８のアルキル基又は炭素原子数１〜８のアルコキシ基である化合物が好ましく、Ｒ２１が炭素原子数１〜８のアルキル基であり、Ｒ２２が炭素原子数１〜８のアルコキシ基である化合物がより好ましい。
【００４１】
一般式（ＩＩ−１）〜（ＩＩ−１２）で表される化合物としては、特に、下記一般式（ＩＩ−１０１）〜（ＩＩ−１５２）で表される化合物が好ましい。一般式（ＩＩ−１０１）〜（ＩＩ−１５２）中、Ｒ２１は一般式（ＩＩ）におけるＲ２１と同じ意味を表し、Ｒ２２は一般式（ＩＩ）におけるＲ２２と同じ意味を表す。一般式（ＩＩ−１０１）〜（ＩＩ−１５２）で表される化合物としては、Ｒ２１及びＲ２２が互いに独立して、炭素原子数１〜８のアルキル基又は炭素原子数１〜８のアルコキシ基である化合物が好ましく、Ｒ２１が炭素原子数１〜８のアルキル基であり、かつＲ２２が炭素原子数１〜８のアルコキシ基である化合物がより好ましい。
【００４２】
【化９】
0005505556.tif 000010
【００４３】
【化１０】
0005505556.tif 000011
【００４４】
【化１１】
0005505556.tif 000012
【００４５】
【化１２】
0005505556.tif 000013
【００４６】
【化１３】
0005505556.tif 000014
【００４７】
【化１４】
0005505556.tif 000015
【００４８】
【化１５】
0005505556.tif 000016
【００４９】
本発明の液晶組成物が、第二成分として、一般式（ＩＩ−１０１）で表される化合物を含む場合には、第二成分としてさらに下記一般式（ＩＩ−１０３）で表される化合物を含むことが好ましい。
【００５０】
本発明の液晶組成物中の第二成分の含有量（すなわち、一般式（ＩＩ）で表される１種類又は２種類以上の化合物の総含有量）は、５質量％以上であることが好ましく、５〜７０質量％がより好ましく、１０〜６０質量％がさらに好ましく、２０〜５０質量％がよりさらに好ましい。
＜一般式（ＩＩＩ）で表される化合物＞
本発明の液晶組成物は、下記一般式（ＩＩＩ）で表される化合物から選ばれる少なくとも１種類の化合物を含有する。本発明の液晶組成物は、一般式（ＩＩＩ）で表される化合物を１種類のみ含有していてもよく、２種類以上を含有していてもよい。
【００５１】
【化１６】
0005505556.tif 000017
【００５２】
一般式（ＩＩＩ）中、Ｒ３１及びＲ３２は互いに独立して、炭素原子数１〜８のアルキル基、炭素原子数１〜８のアルコキシ基、炭素原子数２〜８のアルケニル基又は炭素原子数２〜８のアルケニルオキシ基を表す。本発明においては、Ｒ３１及びＲ３２は互いに独立して、炭素原子数１〜５のアルキル基、炭素原子数１〜５のアルコキシ基、炭素原子数２〜５のアルケニル基又は炭素原子数２〜５のアルケニルオキシ基が好ましく、互いに独立して炭素原子数１〜５のアルキル基又は炭素原子数１〜５のアルコキシ基がより好ましい。また、Ｒ３１及びＲ３２は、それぞれ分岐鎖状の基であってもよく、直鎖状の基であってもよいが、直鎖状の基であることが好ましい。
【００５３】
一般式（ＩＩＩ）中、Ａ３１は前記２価の環状炭化水素基群Ａ中のいずれかの基を表す。Ａ３１が１,４−フェニレン基である場合、ベンゼン環上に存在する１個又は２個以上の水素原子はハロゲンで置換されていてもよい。本発明においては、Ａ３１は無置換の１，４−フェニレン基、１個又は２個以上のフッ素原子が置換されている１，４−フェニレン基又は１，４−シクロヘキシレン基が好ましい。本発明の液晶組成物において、粘性をより低下させることを重視する場合には、一般式（ＩＩＩ）中、Ａ３１は１，４−シクロヘキシレン基がより好ましい。
【００５４】
一般式（ＩＩＩ）で表される化合物は、より具体的には、下記の一般式（ＩＩＩ−１）〜（ＩＩＩ−３）で表される化合物が好ましい。一般式（ＩＩＩ−１）〜（ＩＩＩ−３）中、Ｒ３１は一般式（ＩＩＩ）におけるＲ３１と同じ意味を表し、Ｒ３２は一般式（ＩＩＩ）におけるＲ３２と同じ意味を表す。一般式（ＩＩＩ）で表される化合物を含有する場合には、本発明の液晶組成物は、一般式（ＩＩＩ−１）〜（ＩＩＩ−３）で表される化合物を少なくとも１種類含有していることが好ましく、一般式（ＩＩＩ−１）〜（ＩＩＩ−３）で表される化合物を１種類又は２種類以上含有していることがより好ましく、一般式（ＩＩＩ−１）で表される化合物を１種類又は２種類以上含有していることがさらに好ましい。
【００５５】
【化１７】
0005505556.tif 000018
【００５６】
一般式（ＩＩＩ−１）〜（ＩＩＩ−３）で表される化合物としては、Ｒ３１及びＲ３２が互いに独立して、炭素原子数１〜８のアルキル基又は炭素原子数１〜８のアルコキシ基である化合物が好ましい。中でも、Ｒ３１が炭素原子数１〜８のアルキル基であり、Ｒ３２が炭素原子数１〜８のアルコキシ基である化合物がより好ましい。
【００５７】
一般式（ＩＩＩ）で表される化合物を含有している場合、本発明の液晶組成物中の一般式（ＩＩＩ）で表される化合物の含有量は、２質量％以上であることが好ましい。
【００５８】
本発明の液晶組成物中の第一成分の含有量、第二成分の含有量及び第三成分の含有量の総量は、１０質量％以上であることが好ましく、１０〜８０質量％であることがより好ましく、３０〜７０質量％であることがさらに好ましい。
＜一般式（ＩＶ）で表される化合物＞
本発明の液晶組成物は、一般式（Ｉ）〜（ＩＩＩ）で表される化合物に加えて、さらに下記一般式（ＩＶ）で表される化合物から選ばれる少なくとも１種類の化合物を含有していてもよい。一般式（ＩＶ）で表される化合物をさらに含有することにより、より低粘度の液晶組成物を得ることができる。
【００５９】
【化１８】
0005505556.tif 000019
【００６０】
一般式（ＩＶ）中、Ｒ４１及びＲ４２は互いに独立して、炭素原子数１〜８のアルキル基、炭素原子数１〜８のアルコキシ基、炭素原子数２〜８のアルケニル基又は炭素原子数２〜８のアルケニルオキシ基を表す。本発明においては、Ｒ４１及びＲ４２は互いに独立して、炭素原子数１〜５のアルキル基、炭素原子数１〜５のアルコキシ基、炭素原子数２〜５のアルケニル基又は炭素原子数２〜５のアルケニルオキシ基が好ましい。また、Ｒ４１及びＲ４２は、それぞれ分岐鎖状の基であってもよく、直鎖状の基であってもよいが、直鎖状の基であることが好ましい。
【００６１】
一般式（ＩＶ）で表される化合物を含有する場合、本発明の液晶組成物中に含まれている少なくとも１種類の一般式（ＩＶ）で表される化合物において、Ｒ４１及びＲ４２のうちの少なくとも一方は、アルケニル基又はアルケニルオキシ基であることが好ましい。
【００６２】
一般式（ＩＶ）中、Ａ４１、Ａ４２及びＡ４３は互いに独立して下記の１７種の環状構造を有する２価の基のいずれかを表す。なお、以下、これら１７種の環状構造を有する２価の基をまとめて「２価の環構造含有基群Ａ’」ということがある。本発明においては、Ａ４１、Ａ４２及びＡ４３は互いに独立して、２価の環構造含有基群Ａ’中の無置換の１，４−フェニレン基、１個又は２個以上のフッ素原子が置換されている１，４−フェニレン基、１個のメチル基が置換されている１，４−フェニレン基又は１，４−シクロヘキシレン基が好ましく、無置換の１，４−フェニレン基又は１，４−シクロヘキシレン基がより好ましい。
【００６３】
【化１９】
0005505556.tif 000020
【００６４】
一般式（ＩＶ）中、Ｚ４1及びＺ４2は互いに独立して、単結合、−ＣＨ２ＣＨ２−、−Ｃ≡Ｃ−、−Ｃ＝Ｎ−Ｎ＝Ｃ−、−ＣＨ＝ＣＨ−、−ＣＦ＝ＣＦ−、−ＣＦ２Ｏ−、−ＯＣＦ２−、−ＣＯＯ−又は−ＯＣＯ−を表す。本発明においては、Ｚ４1及びＺ４２は互いに独立して、単結合、−ＣＨ２ＣＨ２−、−Ｃ≡Ｃ−、−ＣＯＯ−又は−ＯＣＯ−が好ましく、単結合又は−Ｃ≡Ｃ−がより好ましい。
【００６５】
一般式（ＩＶ）中、ａ４１は０、１又は２を表す。本発明においては、ａ４１は０又は１が好ましい。ａ４１が２であり、Ａ４２が複数存在する場合は、それらは同一でもよく異なっていてもよい。同様に、Ｚ４２が複数存在する場合は、それらは同一でもよく異なっていてもよい。
【００６６】
一般式（ＩＶ）で表される化合物としては、Ｒ４１及びＲ４２は互いに独立して、炭素原子数１〜８のアルキル基、炭素原子数１〜８のアルコキシ基、炭素原子数２〜８のアルケニル基又は炭素原子数２〜８のアルケニルオキシ基であり、Ａ４１、Ａ４２及びＡ４３が互いに独立して２価の環構造含有基群Ａ’中の無置換の１，４−フェニレン基、１個又は２個以上のフッ素原子が置換されている１，４−フェニレン基、１個のメチル基が置換されている１，４−フェニレン基又は１，４−シクロヘキシレン基であり、Ｚ４1及びＺ４2が互いに独立して単結合又は−Ｃ≡Ｃ−であり、ａ４１が０又は１である化合物が好ましい。より具体的には、下記の一般式（ＩＶ−１）〜（ＩＶ−１４）で表される化合物が好ましい。一般式（ＩＶ−１）〜（ＩＶ−１４）中、Ｒ４１は一般式（ＩＶ）におけるＲ４１と同じ意味を表し、Ｒ４２は一般式（ＩＶ）におけるＲ４２と同じ意味を表す。
【００６７】
【化２０】
0005505556.tif 000021
【００６８】
【化２１】
0005505556.tif 000022
【００６９】
一般式（ＩＶ）で表される化合物を含有する場合には、本発明の液晶組成物は、一般式（ＩＶ）で表される化合物を１〜１０種類含有することが好ましく、２〜８種類含有することがより好ましい。また、一般式（ＩＶ−１）〜（ＩＶ−１４）で表される化合物を少なくとも１種類含有していることが好ましい。本発明の液晶組成物中の一般式（ＩＶ）で表される化合物の含有量は、１０質量％以上であることがより好ましく、２０質量％以上であることが更に好ましく、３０質量％以上であることが特に好ましい。また、該化合物の含有量は、８０質量％以下が好ましく、７０質量％以下が更に好ましく、６０質量％以下が更に好ましい。
【００７０】
本発明の液晶組成物は、本願発明の効果が損われない限度において、上述の化合物以外に、通常のネマティック液晶、スメクチック液晶、コレステリック液晶、酸化防止剤、紫外線吸収剤、重合性モノマー等を含有することができる。但し、本発明の液晶組成物は、−Ｏ−Ｏ−、−Ｏ−Ｓ−及び−Ｓ−Ｓ−等のヘテロ原子同士が直接結合する部分構造を有する液晶化合物は含有しないことが好ましい。
【００７１】
本発明の液晶組成物が含有し得る重合性モノマーは、光重合性モノマーが好ましい。光重合性モノマーを含有している場合、本発明の液晶組成物の光重合性モノマーの含有量は、５００〜５０００ｐｐｍが好ましい。該光重合性モノマーとしては、アクリル酸エステル、メタクリル酸エステル等の重合性不飽和二重結合を有するモノマー等が挙げられる。
【００７２】
本発明の液晶組成物をアクティブマトリックス駆動液晶表示素子に用いる場合は、本発明の液晶組成物のＴｎｉは６０〜１２０℃であることが好ましく、下限値としては６５℃がより好ましく、７０℃が特に好ましい。上限値としては９０℃がより好ましく、８０℃が特に好ましい。２５℃におけるΔεが−２．０〜−６．０であることが好ましく、−２．５〜−５．０であることがより好ましく、−２．５〜−３．５であることが特に好ましい。２５℃におけるΔｎは、０．０８〜０．１３であることが好ましく、０．０９〜０．１２であることがより好ましい。更に詳述すると、２５℃におけるΔｎは、薄いセルギャップに対応する場合は０．１０〜０．１２であることが好ましく、厚いセルギャップに対応する場合は０．０８〜０．１０であることが好ましい。２０℃における粘度（η）は、１０〜３０ｍＰａ・ｓであることが好ましく、１０〜２５ｍＰａ・ｓであることがより好ましく、１０〜２０ｍＰａ・ｓであることが特に好ましい。
【００７３】
本発明の液晶組成物をパッシブマトリクス駆動液晶表示素子に用いる場合は、本発明の液晶組成物のＴｎｉは、民生用途では６０〜１２０℃であることが好ましく、下限値としては６５℃がより好ましく、７０℃が特に好ましい。上限値としては９０℃がより好ましく、８０℃が特に好ましい。車載用途などでは、下限値としては９０℃がより好ましく、１００℃が特に好ましい。上限値としては１１５℃がより好ましく、１０５℃が特に好ましい。２５℃におけるΔｎは、低ｄｕｔｙ駆動用では０．０８〜０．１３であることが好ましく、０．０８〜０．１１であることが特に好ましい。また、高ｄｕｔｙ駆動用では０．１３〜０．２０であることが好ましく、０．１５〜０．１８であることが特に好ましい。２５℃におけるΔεは、低ｄｕｔｙ駆動では−２．０〜−７．０であることが好ましく、−２．５〜−５．５であることが特に好ましい。２０℃におけるηは、１０〜４０ ｍＰａ・ｓであることが好ましく、１０〜３０  ｍＰａ・ｓであることがより好ましく、１０〜２５  ｍＰａ・ｓであることが特に好ましい。
【００７４】
本発明の液晶組成物のＴｎｉ、Δε、及びΔｎは、それぞれ、第一成分及び第二成分をはじめとする各種化合物の組成比を調整することにより、該液晶組成物の使用用途等に適した範囲に適宜調整することができる。本発明の液晶組成物としては、Ｔｎｉが７０℃〜１２０℃であり、２５℃、５８９ｎｍにおけるΔεが−１．５〜−８．０であり、２５℃、１ｋＨｚにおけるΔｎが０．０８０〜０．２５０であることが好ましい。Ｔｎｉ、Δε、及びΔｎがこれらの範囲内にあることにより、様々な用途に好適に用いることができる。
【００７５】
また、本発明の液晶組成物を用いることにより、垂直配向能を有する液晶表示素子を製造することができる。例えば、本発明の液晶組成物を用いることにより、プレチルト角が８０°ないし９０°である液晶表示素子を製造することができる。
【実施例】
【００７６】
以下、実施例等を挙げて本発明を更に詳述するが、本発明はこれらの実施例等に限定されるものではない。また、以下の実施例及び比較例の組成物における「％」は『質量％』を意味する。【００７７】
実施例中の用語を以下に説明する。
Ｔｎｉ  ：  ネマティック−アイソトロピック転移温度［℃］
Δn  ：  屈折率異方性（５８９ｎｍ, ２５℃）
Δε  ：  誘電率異方性（１ｋＨｚ, ２５℃）
η  ：  バルクフロー粘度［ｍＰａ・ｓ］（２０℃）
応答速度  ：  液晶組成物をギャップ３．５μｍ、プレチルト角８９°の垂直配向セルに注入し、５Ｖ、１００Ｈｚ矩形波にて測定
実施例中の化合物記載に下記略号を使用する。【００７８】
側鎖略号を以下に示す。
-n（数字）  ：  -CnH2n+1（アルキル側鎖は数字、代表するときはRとする。）
-On  ：  -OCnH2n+1
-ndm  ：  -(CnH2n+1  -C=C-(CH2)m-1)
ndm-  ：  CnH2n+1-C=C-(CH2)m-1-
-nOm  ：  -(CH2)nOCmH2m+1
nOm-  ：  CnH2n+1O(CH2)m-
-Od(m)n：-O(CnH2n+1-C=C-(CH2)m-2)
d(m)nO-  ：  CnH2n+1-C=C-(CH2)m-2O-
連結基略号を以下に示す。
-T-  ：  -C≡C-
-2-  ：  -CH2CH2-
-1O-  ：  -CH2-O-
-O1-  ：  -O-CH2-
環略号を以下に示す。【００７９】
【化２２】
0005505556.tif 000023
【００８０】
（実施例１〜２及び比較例１）
表１に記載の組成からなる液晶組成物を製造し、該液晶組成物のＴｎｉ、Δε、Δｎ及びηを測定した。測定結果を表１に示す。【００８１】
【表１】
0005505556.tif 000024
【００８２】
実施例１の液晶化合物は、Δｎ及びＴｎｉの値を変化させることなく、比較例１の液晶化合物中の一般式（ＩＶ）で表される化合物を一般式（Ｉ）で表される化合物に置き換えたものである。この結果、実施例１の液晶化合物のΔεの絶対値は、比較例１の液晶化合物よりも明らかに大きくなっていた。また、実施例１の液晶化合物のηは、比較例１の液晶化合物よりも少し大きかったものの、その増大幅は比較例１の液晶組成物の５％弱であり、ほぼ同等であると言えた。
【００８３】
実施例２の液晶化合物は、Δｎ、Ｔｎｉ及びΔεの絶対値を同程度に維持しつつ、比較例１の液晶化合物中の一般式（ＩＶ）で表される化合物を一般式（Ｉ）で表される化合物に置き換えたものである。この結果、実施例２の液晶化合物のηは、比較例１の液晶化合物よりも劇的に低下していた。
【００８４】
特に実施例１は、比較例１の液晶組成物中の一般式（ＩＶ）で表される化合物のうち、一般式（Ｉ）中の２，３−ジフルオロ−１，４−フェニレン基が１，４−フェニレン基に置換された無極性化合物の代わりに、一般式（Ｉ）で表される化合物を含有させた液晶組成物である。よってこの結果から、無極性の化合物に代えて一般式（Ｉ）で表される化合物を含有させることにより、Δnを維持しつつ、Δεの絶対値が大きな液晶組成物が得られることがわかった。
産業上の利用可能性
【産業上の利用可能性】
【００８５】
本発明の液晶組成物は、液晶表示素子に有用であり、アクティブマトリクス駆動用液晶表示素子及びパッシブマトリクス駆動用液晶表示素子に有用であり、特にパッシブマトリクス駆動用液晶表示素子に有用である。またＶＡモード、ＰＳＶＡモード、ＩＰＳモード又はＥＣＢモード用液晶表示素子に用いることができる。